(57)【要約】    【解決手段】  本発明は、結晶性芳香族ポリエステル単位からなる高融点結晶性重合体セグメント（ａ）と脂肪族ポリエーテル単位からなる低融点重合体セグメント（ｂ）とを主たる構成成分とするポリエーテルエステルブロック共重合体（Ａ）１００質量部に対して、ポリイソシアネート化合物（Ｂ）０．０５〜１０質量部を配合してなることを特徴とするゴルフボール用樹脂組成物、及び該組成物を材料とするゴルフボールを提供する。    【効果】  本発明のゴルフボール用樹脂組成物は、柔軟かつ高い反発弾性を備え、十分な耐摩耗性を有し、強靱で高い引裂強さ及び引張衝撃強さを有する。また、本発明のゴルフボールは、飛距離、フィーリング、耐擦過傷性及び打撃耐久性に優れたものである。【選択図】      なし【特許請求の範囲】
【請求項１】
結晶性芳香族ポリエステル単位からなる高融点結晶性重合体セグメント（ａ）と脂肪族ポリエーテル単位からなる低融点重合体セグメント（ｂ）とを主たる構成成分とするポリエーテルエステルブロック共重合体（Ａ）１００質量部に対して、ポリイソシアネート化合物（Ｂ）０．０５〜１０質量部を配合してなることを特徴とするゴルフボール用樹脂組成物。
【請求項２】
上記ポリイソシアネート化合物（Ｂ）が、１分子中に含まれるイソシアネート基数が平均で２を超えるポリイソシアネート化合物である請求項１記載のゴルフボール用樹脂組成物。
【請求項３】
上記ポリイソシアネート化合物（Ｂ）の５０質量％以上が、１分子中にイソシアネート基を３個以上有するイソシアネート化合物である請求項１又は２記載のゴルフボール用樹脂組成物。
【請求項４】
上記ポリイソシアネート化合物（Ｂ）の７０％質量％以上が、１分子中にイソシアネート基を３個以上有するイソシアネート化合物である請求項１〜３のいずれか１項記載のゴルフボール用樹脂組成物。
【請求項５】
請求項１〜４のいずれか１項記載のゴルフボール用樹脂組成物を射出成形等により成形して得られた成形物におけるＡＳＴＭ  Ｄ−２２４０に基づくショアＤ硬度が２５〜８５であり、かつＢＳ規格９０３に基づく反発弾性率が４０〜９０％であることを特徴とするゴルフボール用樹脂成形物。
【請求項６】
請求項１〜４のいずれか１項記載のゴルフボール用樹脂組成物を射出成形等により成形して得られた成形物に対して、ＪＩＳ  Ｋ７２１８に記載されたＡ法に基づいて、中空円筒状の金属を荷重をかけて回転させた時の滑り摩耗において、試験速度ｖを０．５ｍ／ｓ、試験荷重Ｐを５０Ｎ、滑り距離Ｌを３ｋｍ、の条件とした時の比摩耗量が以下の式（１）を満たすことを特徴とするゴルフボール用樹脂成形物。
Ｖｘ＝｛（Ｗａ−Ｗｂ）／（ρ・１０００）｝／（Ｐ・Ｌ）≦０．５  …（１）
〔但し、Ｖｘはゴルフボール用樹脂組成物の比摩耗量（ｍｍ３／（Ｎ・ｋｍ））、Ｗａ，Ｗｂはそれぞれゴルフボール用樹脂組成物からなる成形品である試験片の試験前，試験後の質量（ｍｇ）、ρはゴルフボール用樹脂組成物の密度（ｋｇ／ｍ３）と定義する。〕
【請求項７】
請求項１〜４のいずれか１項記載のゴルフボール用樹脂組成物をボール構造の少なくとも１層の材料として使用することを特徴とするゴルフボール。
【請求項８】
コアと、カバーとを具備してなるゴルフボールであって、上記カバーが請求項１〜４のいずれか１項記載のゴルフボール用樹脂組成物にて形成されたことを特徴とするゴルフボール。
【請求項９】
コアと、中間層と、カバーとを具備してなるゴルフボールであって、上記カバーが請求項１〜４のいずれか１項記載のゴルフボール用樹脂組成物にて形成されたことを特徴とするゴルフボール。
【発明の詳細な説明】
【技術分野】
【０００１】
本発明は、柔軟かつ高い反発弾性を備え、強靭で耐摩耗性に優れるゴルフボール用樹脂組成物及び該ゴルフボール用樹脂組成物を使用して形成され、飛距離、フィーリング、耐擦過傷性および繰返し打撃における耐久性に優れたゴルフボールに関する。
【背景技術】
【０００２】
ポリブチレンテレフタレート単位のような結晶性芳香族ポリエステル単位をハードセグメントとし、ポリ（アルキレンオキシド）グリコールのような脂肪族ポリエーテル単位をソフトセグメントとするポリエーテルエステルブロック共重合体は、柔軟で反発弾性に優れ、強度、耐衝撃性、弾性回復性などの機械的性質や、低温および高温特性が良好で、更に熱可塑性で成形加工が容易であることから、ゴルフボール用樹脂組成物として注目されてきた。例えば、特許文献１：特開平７−２４０８４号公報に記載されたゴルフボール用樹脂組成物が挙げられる。
【０００３】
このように、優れた物性を有するポリエーテルエステルブロック共重合体ではあるが、耐擦過傷性や繰返し打撃における耐久性が不足しているため、カバーとして使用することは難しく、これまでは、スリーピースボールやフォーピースボールをはじめとするマルチピースゴルフボールの中間層に使用されるに止まっていた。また、カバー用材料として、特許文献２：特開平６−１４２２２８号公報に記載されているように、熱可塑性で成形加工が容易で、極めて強靭で、特に高速で大きな変形を与えられた際にも破断しにくく、ゴルフボールの耐擦過傷性や繰返し打撃における耐久性向上に非常に有利な、α−オレフィンと、α，β−不飽和カルボン酸の共重合体を１〜３価の金属イオンで中和したアイオノマー樹脂が長年使用されてきた。
【０００４】
しかしながら、この材料には柔軟性が不足していて硬い感触がある。そこで、α−オレフィンと、α，β−不飽和カルボン酸と、α，β−不飽和カルボン酸エステルの共重合体を１〜３価の金属イオンで中和し、柔軟化したアイオノマー樹脂をゴルフボール用組成物として用いる提案もなされている。しかしながら、このような柔軟化したアイオノマー樹脂は、反発弾性、低温特性、耐擦過傷性が劣るため、更なる改良が求められている。
【０００５】
また、新たなカバー用材料として、特許文献３：特開２００４−４９９１３号公報に記載されているように、熱可塑性ポリウレタン組成物を使用するものも登場し、飛び、コントロール性、スピン安定性、フィーリング、耐擦過傷性および打撃耐久性にバランスのとれたゴルフボールも提案されている。
【０００６】
しかしながら、この材料については、フィーリングを改良するために、より柔軟にしようとすると、反発弾性や耐擦過傷性が不十分となってしまう。このため、ポリエーテルエステルブロック共重合体の、高い反発弾性と柔軟な感触が活かされることによって飛距離やフィーリングに優れ、しかも耐擦過傷性や繰返し打撃における耐久性を備えたゴルフボールに使用可能なカバー用材料、およびそのような材料で形成したカバーを有するゴルフボールの出現が望まれている。
【０００７】
なお、ポリエーテルエステルブロック共重合体にポリイソシアネート化合物を反応させたブロック共重合熱可塑性ポリウレタンエラストマーは、特許文献４：特開昭５２−１２１６９９号公報や特許文献５：特開昭５７−７８４１３号公報に記載されているように知られている。また、特許文献６：特開平９−１３６９３４号公報や特許文献７：特開平１０−１０１７６１号公報に記載されているように、ポリエーテルエステルブロック共重合体にポリイソシアネート化合物とシリコーン化合物を配合させた樹脂組成物については耐摩耗性が優れていることも知られている。
【０００８】
また、成形性や耐熱性改善を目的としてポリエーテルエステルブロック共重合体にポリイソシアネート化合物を反応させたブロック共重合熱可塑性ポリウレタンエラストマー（例えば、特許文献４，５参照）が知られている。また、耐屈曲疲労性や成形加工時のフィッシュアイの改善を目的としてポリエステル系ブロック共重合体に特定のジイソシアネート化合物を配合した組成物（例えば、特許文献３参照）も知られている。さらに、ポリエーテルエステルブロック共重合体にポリイソシアネート化合物とシリコーン化合物を配合してなる耐摩耗性が優れた樹脂組成物（例えば、特許文献６，７参照）も知られている。
【０００９】
しかしながら、これらの樹脂組成物はいずれも、柔軟かつ高い反発弾性を備え、強靭で耐摩耗性に優れるという要求性能を十分に満たし、さらに、飛距離、フィーリング、耐擦過傷性および繰返し打撃における耐久性に優れたゴルフボールを提供するものではない。
【００１０】
【特許文献１】特開平７−２４０８４号公報
【特許文献２】特開平６−１４２２２８号公報
【特許文献３】特開２００４−４９９１３号公報
【特許文献４】特開昭５２−１２１６９９号公報
【特許文献５】特開昭５７−７８４１３号公報
【特許文献６】特開平９−１３６９３４号公報
【特許文献７】特開平１０−１０１７６１号公報
【発明の開示】
【発明が解決しようとする課題】
【００１１】
本発明は、上記事情に鑑みなされたものであり、柔軟かつ高い反発弾性を備え、十分な耐摩耗性を有するゴルフボール用樹脂組成物、ゴルフボール用樹脂成形物、及び、飛距離、フィーリング、耐擦過傷性及び打撃耐久性に優れたゴルフボールを提供することを目的とする。
【課題を解決するための手段】
【００１２】
本発明者らは、上記目的を達成するため鋭意検討を行った結果、結晶性芳香族ポリエステル単位からなる高融点結晶性重合体セグメント（ａ）と脂肪族ポリエーテル単位からなる低融点重合体セグメント（ｂ）とを主たる構成成分とするポリエーテルエステルブロック共重合体（Ａ）１００質量部に対して、ポリイソシアネート化合物（Ｂ）０．０５〜１０質量部を配合したゴルフボール用樹脂組成物が、柔軟かつ高い反発弾性を備え、十分な耐摩耗性を有することを知見し、更に、上記ゴルフボール用樹脂組成物を射出成形してゴルフボールのカバーに適用した場合、そのゴルフボールの飛距離、フィーリング、耐擦過傷性及び打撃耐久性が優れたものとなり、本発明をなすに至ったものである。
【００１３】
従って、本発明は、下記のゴルフボール用樹脂組成物、ゴルフボール用樹脂成形物およびゴルフボールを提供する。
〔１〕  結晶性芳香族ポリエステル単位からなる高融点結晶性重合体セグメント（ａ）と脂肪族ポリエーテル単位からなる低融点重合体セグメント（ｂ）とを主たる構成成分とするポリエーテルエステルブロック共重合体（Ａ）１００質量部に対して、ポリイソシアネート化合物（Ｂ）０．０５〜１０質量部を配合してなることを特徴とするゴルフボール用樹脂組成物。
〔２〕  上記ポリイソシアネート化合物（Ｂ）が、１分子中に含まれるイソシアネート基数が平均で２を超えるポリイソシアネート化合物である請求項１記載のゴルフボール用樹脂組成物。
〔３〕  上記ポリイソシアネート化合物（Ｂ）の５０質量％以上が、１分子中にイソシアネート基を３個以上有するイソシアネート化合物である請求項１又は２記載のゴルフボール用樹脂組成物。
〔４〕  上記ポリイソシアネート化合物（Ｂ）の７０％質量％以上が、１分子中にイソシアネート基を３個以上有するイソシアネート化合物である請求項１〜３のいずれか１項記載のゴルフボール用樹脂組成物。
〔５〕  請求項１〜４のいずれか１項記載のゴルフボール用樹脂組成物を射出成形等により成形して得られた成形物におけるＡＳＴＭ  Ｄ−２２４０に基づくショアＤ硬度が２５〜８５であり、かつＢＳ規格９０３に基づく反発弾性率が４０〜９０％であることを特徴とするゴルフボール用樹脂成形物。
〔６〕  請求項１〜４のいずれか１項記載のゴルフボール用樹脂組成物を射出成形等により成形して得られた成形物に対して、ＪＩＳ  Ｋ７２１８に記載されたＡ法に基づいて、中空円筒状の金属を荷重をかけて回転させた時の滑り摩耗において、試験速度ｖを０．５ｍ／ｓ、試験荷重Ｐを５０Ｎ、滑り距離Ｌを３ｋｍ、の条件とした時の比摩耗量が以下の式（１）を満たすことを特徴とするゴルフボール用樹脂成形物。
Ｖｘ＝｛（Ｗａ−Ｗｂ）／（ρ・１０００）｝／（Ｐ・Ｌ）≦０．５  …（１）
〔但し、Ｖｘはゴルフボール用樹脂組成物の比摩耗量（ｍｍ3／（Ｎ・ｋｍ））、Ｗａ，Ｗｂはそれぞれゴルフボール用樹脂組成物からなる成形品である試験片の試験前，試験後の質量（ｍｇ）、ρはゴルフボール用樹脂組成物の密度（ｋｇ／ｍ3）と定義する。〕
〔７〕  請求項１〜４のいずれか１項記載のゴルフボール用樹脂組成物をボール構造の少なくとも１層の材料として使用することを特徴とするゴルフボール。
〔８〕  コアと、カバーとを具備してなるゴルフボールであって、上記カバーが請求項１〜４のいずれか１項記載のゴルフボール用樹脂組成物にて形成されたことを特徴とするゴルフボール。
〔９〕  コアと、中間層と、カバーとを具備してなるゴルフボールであって、上記カバーが請求項１〜４のいずれか１項記載のゴルフボール用樹脂組成物にて形成されたことを特徴とするゴルフボール。
【発明の効果】
【００１４】
本発明によれば、上記に説明した構成を備えることにより、柔軟かつ高い反発弾性を備え、強靭で、優れた耐摩耗性を有するゴルフボール用樹脂組成物、ゴルフボール用樹脂成形物及び該ゴルフボール用樹脂組成物を使用し、飛距離、フィーリング、耐擦過傷性および打撃耐久性に優れたゴルフボールが得られるものである。
【発明を実施するための最良の形態及び実施例】
【００１５】
以下、本発明につき更に詳しく説明する。
本発明に用いられる成分の一つであるポリエーテルエステルブロック共重合体（Ａ）は、結晶性芳香族ポリエステル単位からなる高融点結晶性重合体セグメント（ａ）と、脂肪族ポリエーテル単位からなる低融点重合体セグメント（ｂ）とを主たる構成成分とする。
【００１６】
高融点結晶性重合体セグメント（ａ）は、芳香族ジカルボン酸またはそのエステル形成性誘導体と脂肪族ジオールとから形成される結晶性芳香族ポリエステルからなる単位であり、好ましくはテレフタル酸およびまたはジメチルテレフタレートと１，４−ブタンジオールとから誘導されるポリブチレンテレフタレート単位であるが、この他にテレフタル酸、イソフタル酸、フタル酸、ナフタレン−２，６−ジカルボン酸、ナフタレン−２，７−ジカルボン酸、ジフェニル−４，４’−ジカルボン酸、ジフェノキシエタンジカルボン酸、５−スルホイソフタル酸、あるいはこれらのエステル形成性誘導体などのジカルボン酸成分と、分子量３００以下のジオール、例えば１，４−ブタンジオール、エチレングリコール、トリメチレングリコール、ペンタメチレングリコール、ヘキサメチレングリコール、ネオペンチルグリコール、デカメチレングリコールなどの脂肪族ジオール、１，４−シクロヘキサンジメタノール、トリシクロデカンジメチロールなどの脂環式ジオール、キシリレングリコール、ビス（ｐ−ヒドロキシ）ジフェニル、ビス（ｐ−ヒドロキシフェニル）プロパン、２，２−ビス［４−（２−ヒドロキシエトキシ）フェニル］プロパン、ビス［４−（２−ヒドロキシ）フェニル］スルホン、１，１−ビス［４−（２−ヒドロキシエトキシ）フェニル］シクロヘキサン、４，４’−ジヒドロキシ−ｐ−ターフェニル、４，４’−ジヒドロキシ−ｐ−クオーターフェニルなどの芳香族ジオールなどから誘導されるポリエステル単位、あるいはこれらのジカルボン酸成分およびジオール成分を２種以上併用した共重合ポリエステル単位であってもよい。また、３官能以上の多官能カルボン酸成分、多官能オキシ酸成分および多官能ヒドロキシ成分などを５モル％以下の範囲で共重合することも可能である。
【００１７】
本発明に用いられるポリエーテルエステルブロック共重合体（Ａ）の低融点重合体セグメント（ｂ）は、脂肪族ポリエーテルを主たる構成成分とする単位である。脂肪族ポリエーテルの具体例としては、ポリ（エチレンオキシド）グリコール、ポリ（プロピレンオキシド）グリコール、ポリ（テトラメチレンオキシド）グリコール、ポリ（ヘキサメチレンオキシド）グリコール、エチレンオキシドとプロピレンオキシドの共重合体、ポリ（プロピレンオキシド）グリコールのエチレンオキシド付加重合体およびエチレンオキシドとテトラヒドロフランの共重合体などが挙げられる。これらの脂肪族ポリエーテルのなかでも、得られるポリエステルブロック共重合体の弾性特性が優れることから、ポリ（テトラメチレンオキシド）グリコールおよびポリ（プロピレンオキシド）グリコールのエチレンオキシド付加物などの使用が好ましい。また、これらの低融点重合体セグメントの数平均分子量としては、共重合された状態において３００〜６０００程度であることが好ましい。
本発明に用いられるポリエーテルエステルブロック共重合体（Ａ）における低融点重合体セグメント（ｂ）の共重合量は、好ましくは１０〜８０質量％、さらに好ましくは１５〜７５質量％の範囲である。
【００１８】
本発明に用いられるポリエーテルエステルブロック共重合体（Ａ）は、溶融重縮合により得られる。溶融重縮合は公知の方法で実施することができる。例えば、ジカルボン酸の低級アルコールジエステル、過剰量の低分子量グリコール、および低融点重合体セグメント成分を、触媒の存在下エステル交換反応せしめ、得られる反応生成物を重縮合する方法、ジカルボン酸と過剰量のグリコールおよび低融点重合体セグメント成分を触媒の存在下エステル化反応せしめ、得られる反応生成物を重縮合する方法、およびあらかじめ高融点結晶性セグメントを作っておき、これに低融点セグメント成分を添加してエステル交換反応によりランダム化せしめる方法などのいずれの方法をとってもよい。
【００１９】
溶融重縮合で得られたポリエーテルエステルブロック共重合体（Ａ）は、次いで細粒化される。細粒化はガット状またはシート状に取り出したポリエーテルエステルブロック共重合体（Ａ）を、カッターでペレタイズするコールドカット法によってもよいし、ガット状やシート状にすることなくペレタイズするホットカット法によってもよい。また、塊状に取り出したポリエーテルエステルブロック共重合体（Ａ）を粉砕して得てもよい。
【００２０】
本発明で用いられる成分の１つであるポリイソシアネート化合物（Ｂ）としては、１
分子中に含まれるイソシアネート基数が平均で２以上の化合物を使用することができる。また、１分子中に含まれるイソシアネート基数が平均で２を超えるポリイソシアネート化合物が好ましく使用され、１分子中に含まれるイソシアネート基が３個以上のポリイソシアネート化合物が更に好ましく使用される。あるいは、１分子中に含まれるイソシアネート基が２個のポリイソシアネート化合物と１分子中に含まれるイソシアネート基が３個以上のポリイソシアネート化合物との混合物も好ましく使用することができる。
【００２１】
１分子中にイソシアネート基を２個有するジイソシアネート化合物としては、エチレンジイソシアネート、１，４−テトラメチレンジイソシアネート、エチル（２，６−ジイソシアナート）ヘキサノエート、１，６−ヘキサメチレンジイソシアネート、１，１２−ドデカメチレンジイソシアネート、２，２，４−または２，４，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート、および２−イソシアナトエチル−２，６−ジイソシアナトヘキサノエートなどの脂肪族ジイソシアネート、１，３−または１，４−ビス（イソシアナトメチルシクロヘキサン）、１，３−または１，４−ジイソシアナトシクロヘキサン、３，５，５−トリメチル（３−イソシアナトメチル）シクロヘキシルイソシアネート、ジシクロヘキシルメタン−４，４’−ジイソシアネート、２，５−または２，６−ジイソシアナトノルボルナンなどの脂環族イソシアネート、ｍ−キシリレンジイソシアネート、α，α，α’，α’−テトラメチル−ｍ−キシリレンジイソシアネートなどのアラルキレンジイソシアネート、およびｍ−またはｐ−フェニレンジイソシアネート、トリレン−２，４−または２，６−ジイソシアネート、ジフェニルメタン−４，４’−ジイソシアネート、ナフタレン−１，５−ジイソシアネート、ジフェニル−４，４’−ジイソシアネート、４，４’−ジイソシアナト−３，３’−ジメチルジフェニル、３−メチル−ジフェニルメタン−４，４’−ジイソシアネート、およびジフェニルエーテル−４，４’−ジイソシアネートなどの芳香族ジイソシアネートを挙げることができる。
【００２２】
また、１分子中にイソシアネート基を３個以上有するポリイソシアネート化合物としては、１，３，６−ヘキサメチレントリイソシアネート、１，８−ジイソシアナト−４−イソシアナトメチルオクタン、２−イソシアナトエチル（２，６−ジイソシアネート）ヘキサノエート、２，５−または２，６−ジイソシアナトメチル−２−イソシアネートプロピルノルボルナン、トリフェニルメタントリイソシアネート、トリス（イソシアナトフェニル）チオホスフェート、およびポリメチレンポリフェニレンポリイソシアネートなどをあげることができる。更に、上記ジイソシアネートあるいはトリイソシアネートのイソシアネート基同士を環状三量体化して得られるイソシアヌレート構造を有するポリイソシアネート、なども挙げることができる。
【００２３】
本発明で使用されるポリイソシアネート化合物（Ｂ）は、１分子中に含まれるイソシアネート基数が平均で２以上のものであれば特に限定されないが、好ましくはポリイソシアネート化合物中の５０質量％以上が１分子中にイソシアネート基を３個以上有するイソシアネート化合物が使用され、さらに好ましくはポリイソシアネート化合物中の７０質量％以上が１分子中にイソシアネート基を３個以上有するポリイソシアネート化合物が使用される。
【００２４】
本発明で使用されるポリイソシアネート化合物（Ｂ）の配合量は、ポリエーテルエステルブロック共重合体（Ａ）のペレット１００質量部に対して、０．０５〜１０質量部、好ましくは、０．１〜５質量部、更に好ましくは０．２〜３質量部の範囲である。配合量が上記範囲未満では十分なゴルフボール用樹脂組成物として十分な性能が付与されず、配合量が上記の範囲を超えると溶融加工時にゲル化が起こり、成形が困難となり好ましくない。
【００２５】
本発明のゴルフボール用樹脂組成物は、上記（Ａ）成分と（Ｂ）成分とを必須成分とするものであり、更に、本発明の目的を損なわない範囲内で種々の添加剤を添加することができる。例えば、公知のヒンダードフェノール系、ホスファイト系、チオエステル系、芳香族アミン系等の酸化防止剤、ベンゾフェノン系、ベンゾトリアゾール系、ヒンダードアミン系等の耐光剤、顔料、染料などの着色剤、帯電防止剤、導電剤、難燃剤、補強剤、充填剤、可塑剤、および離型剤などを任意に含有することができる。
【００２６】
本発明のゴルフボール用樹脂組成物は、上述したように、上記（Ａ）および（Ｂ）成分を、必要に応じて各種添加剤を加え溶融混練して得ることができ、例えば、下記ａ〜ｇの方法等を採用することができる。
【００２７】
ａ．ポリイソシアネート化合物（Ｂ）を、ポリエーテルエステルブロック共重合体（Ａ）にドライブレンドし、事前に溶融混合することなく射出成形する方法。
ｂ．ポリイソシアネート化合物（Ｂ）を熱可塑性樹脂に配合したマスターバッチペレットを、ポリエーテルエステルブロック共重合体（Ａ）にドライブレンドし、事前に溶融混合することなく射出成形する方法。なお、マスターバッチペレットに使用する熱可塑性樹脂については、特に制限はないが、ポリエーテルエステルブロック共重合体との相溶性が良好なものが好ましい。
ｃ．ポリエーテルエステルブロック共重合体（Ａ）に、ポリイソシアネート化合物（Ｂ）を配合した原料をスクリュー型押出機に供給し、溶融混練する方法。
ｄ．スクリュー型押出機にポリエーテルエステルブロック共重合体（Ａ）を供給して溶融し、更に他の供給口からポリイソシアネート化合物（Ｂ）を供給し、溶融混練する方法。
ｅ．ポリイソシアネート化合物（Ｂ）を熱可塑性樹脂に配合したマスターバッチペレットを、ポリエーテルエステルブロック共重合体（Ａ）に配合した原料をスクリュー型押出機に供給し、溶融混練する方法。なお、マスターバッチペレットに使用する熱可塑性樹脂については、特に制限はないが、ポリエーテルエステルブロック共重合体との相溶性が良好なものが好ましい。
ｆ．ポリエーテルエステルブロック共重合体（Ａ）に、ポリイソシアネート化合物（Ｂ）を配合した原料を、ロール、ニーダー、バンバリーミキサー等の混練機に供給して溶融混練した後、スクリュー型押出機に供給してペレット化する方法。
ｇ．ポリエーテルエステルブロック共重合体（Ａ）に、ポリイソシアネート化合物（Ｂ）を配合した原料を、ロール、ニーダー、バンバリーミキサー等の混練機に供給し、溶融混練した後に取り出し、冷却後、粉砕する方法。
【００２８】
本発明のゴルフボール用樹脂組成物は、上述したように、ポリエーテルエステルブロック共重合体（Ａ）１００質量部に対して、ポリイソシアネート化合物（Ｂ）０．０５〜１０質量部を配合してなるものであるが、上記ゴルフボール用樹脂組成物を射出成形等により成形して得られた成形物におけるＡＳＴＭ  Ｄ−２２４０に基づくショアＤ硬度が２５〜８５であり、かつＢＳ規格９０３に基づく反発弾性率が４０〜９０％であることが好ましい。
【００２９】
更には、本発明のゴルフボール用樹脂組成物を射出成形等により成形して得られた成形物において、ＪＩＳ  Ｋ７２１８に記載されたＡ法に基づいて、中空円筒状の金属を荷重をかけて回転させた時の滑り摩耗において、試験速度ｖを０．５ｍ／ｓ、試験荷重Ｐを５０Ｎ、滑り距離Ｌを３ｋｍ、の条件とした時の比摩耗量が以下の式（１）を満たすことが好ましい。
Ｖｘ＝｛（Ｗａ−Ｗｂ）／（ρ・１０００）｝／（Ｐ・Ｌ）≦０．５  …（１）
〔但し、Ｖｘはゴルフボール用樹脂組成物の比摩耗量（ｍｍ3／（Ｎ・ｋｍ））、Ｗａ，Ｗｂはそれぞれゴルフボール用樹脂組成物からなる成形品である試験片の試験前，試験後の質量（ｍｇ）、ρはゴルフボール用樹脂組成物の密度（ｋｇ／ｍ3）と定義する。〕
【００３０】
次に、本発明のゴルフボールは、少なくとも上記ゴルフボール用樹脂組成物にて形成されたボール構造を有するもので、柔軟かつ高い反発弾性を備え、強靭で、優れた耐摩耗性を有するゴルフボール用樹脂組成物を用いることにより、飛距離、フィーリング、耐擦過傷性および打撃耐久性に優れたゴルフボールを得ることができる。
【００３１】
即ち、本発明のゴルフボールによれば、上記ゴルフボール用樹脂組成物をゴルフボールのコア材、中間層材、カバー材、ワンピースゴルフボール材、ソリッドセンター材（糸巻きゴルフボール用）等の各種ゴルフボール用材料として用いられるものであり、コアとカバーを具備してなるツーピースゴルフボール、コアに２層以上の熱可塑性樹脂若しくはゴムを被覆形成したマルチピースゴルフボール、ワンピースゴルフボール、糸巻きゴルフボール等として構成することができる。具体的には、本発明の樹脂組成物によりソリッドコアを作成した場合、その直径は、２５．００ｍｍ以上、特に３５．００ｍｍ以上、上限として３９．９５ｍｍ以下、特に３８．９０ｍｍ以下に作成することができる。
【００３２】
本発明のゴルフボール用樹脂組成物をソリッドコア材として使用する際、ゴルフ規則に沿った大きさ、質量に形成されるように、比重の調整には不活性充填剤を用いることができる。不活性充填剤としては酸化亜鉛、硫酸バリウム、シリカ、炭酸カルシウム及び炭酸亜鉛等が例示されるが、硫酸バリウムが特に好ましい。その配合量は、コアとカバーの比重、ボールの質量規格等に左右され、特に限定的ではないが、通常は本発明の組成物１００質量部に対して１０質量部以上、特に１５質量部以上、上限として６０質量部以下、特に３０質量部以下にすることができる。
【００３３】
また、本発明のゴルフボール用樹脂組成物を中間層材として使用する場合には、厚さを０．５ｍｍ以上、好ましくは１．０ｍｍ以上、更に好ましくは１．４ｍｍ以上、上限として３．０ｍｍ以下、好ましくは２．５ｍｍ以下、更に好ましくは１．９ｍｍ以下とすることができ、これよりも厚いと反発性を損ない、飛距離が低下し、薄いと耐久性に劣る場合がある。
【００３４】
更に、本発明のゴルフボール用樹脂組成物をカバー材として使用する場合には、厚さを０．５ｍｍ以上、好ましくは１．０ｍｍ以上、更に好ましくは１．４ｍｍ以上、上限として３．０ｍｍ以下、好ましくは２．５ｍｍ以下、更に好ましくは１．９ｍｍ以下とすることができ、これよりも厚いと反発性を損ない、飛距離が低下し、薄いと耐久性に劣る場合がある。
【００３５】
また更に、ワンピースゴルフボール材として使用する場合には、４２．６０ｍｍ以上、特に４２．６５ｍｍ以上、上限として４２．７５ｍｍ以下、特に４２．７０ｍｍ以下にすることができる。
【００３６】
なお、本発明の樹脂組成物を使用してボール構造の少なくとも１層の材料として用いた場合、上記樹脂組成物の成形方法については、金型に圧縮又は射出成形する方法を好適に採用することができ、特に射出成形を好適に採用することができる。
【００３７】
本発明のゴルフボールは、ゴルフ規則に沿った大きさ、質量に形成することができ、通常、直径は４２．６５〜４２．７５ｍｍ、重さは４５．０〜４５．５ｇに形成することができる。
【００３８】
本発明のゴルフボールは、上述したように、各種ボール構造の少なくとも１層に上記本発明の樹脂組成物を使用して形成したものであるが、特に、本発明の樹脂組成物をカバーの材料として用いることにより、当該樹脂組成物の特性を十分に発揮することができる。
【００３９】
ここで、上記ソリッドゴルフボールを得るには、例えば、コア材としては、本発明の樹脂組成物を使用してもよいが、通常の材料を用いることができ、加硫条件、配合比等を調整して得ることができる。この場合、コアの配合には基材ゴム、架橋剤、共架橋剤、不活性充填剤等が含まれる。基材ゴムとしては、従来からソリッドゴルフボールに用いられている天然ゴム及び／又は合成ゴムを使用することができるが、本発明においては、シス構造を少なくとも４０％以上有する１，４−ポリブタジエンが好ましい。この場合、所望により該ポリブタジエンに天然ゴム、ポリイソプレンゴム、スチレンブタジエンゴム等を適宜配合しても良い。
【００４０】
架橋剤としては、ジクミルパーオキサイドやジ−ｔ−ブチルパーオキサイドのような有機過酸化物等が例示されるが、特に好ましいものはジクミルパーオキサイドである。架橋剤の配合量は、基材ゴム１００質量部に対して通常０．５質量部以上、好ましくは０．８質量部以上、上限として３質量部以下、好ましくは１．５質量部以下とすることができる。
【００４１】
共架橋剤としては、特に限定するものではないが、不飽和脂肪酸の金属塩、就中、炭素原子数３〜８の不飽和脂肪酸（例えばアクリル酸、メタクリル酸等）の亜鉛塩、マグネシウム塩、カルシウム塩を例示できるが、亜鉛塩が特に好適である。この共架橋剤の配含量は、基材ゴム１００質量部に対して２４質量部以上、好ましくは２８質量部以上、３８質量部以下、好ましくは３４質量部以下にすることができる。
【００４２】
不活性充填剤としては、酸化亜鉛、硫酸バリウム、シリカ、炭酸カルシウム及び炭酸亜鉛等が例示されるが、酸化亜鉛が一般的で、その配合量は、コアとカバーの比重、ボールの質量規格等に左右され、特に限定的ではないが、基材ゴム１００質量部に対して１０〜６０質量部とすることができる。
【００４３】
上記成分を配合して得られるコア用組成物は、通常の混練機、例えばバンバリーミキサーやロール等を用いて混練し、コア用金型に圧縮又は射出成形し、成形体を架橋剤及び共架橋剤が作用するのに十分な温度（例えば、架橋剤としてジクミルパーオキサイドを用い共架橋剤としてアクリル酸亜鉛を用いた場合には、約１３０〜１７０℃）で加熱硬化することができる。
【００４４】
上記成分を配合して得られるコアは、特に制限はないが通常、直径３８．８５〜３９．９５ｍｍとすることができる。
【００４５】
このようにして得たコアに、本発明のゴルフボール用樹脂組成物をカバー材として、通常のゴルフボール成形で用いられる金型にコアを配備して圧縮又は射出成形してカバーを形成してツーピースボールとすることができる。
【００４６】
本発明のゴルフボール用樹脂組成物を中間層材として、通常のゴルフボール成形で用いられる金型にコアを配備して圧縮又は射出成形して中間層を形成することもできる。この場合は、中間層に次いでカバー材を圧縮又は射出成形してカバーを形成してスリーピースボールとすることができる。この場合、カバー材としては、公知のアイオノマー樹脂を好適に使用することができ、具体的には、ハイミラン１５５４、同１５５７、同１６０１、同１６０５、同１７０６、同１８５５、同１８５６、同ＡＭ７３１５、同ＡＭ７３１６、同ＡＭ７３１７、同ＡＭ７３１８（いずれも三井・デュポンポリケミカル社製）、サーリン６３２０、同７９３０、同８１２０、同８９４５、同９９４５（いずれもデュポン社製）等を挙げることができる。
【００４７】
本発明のゴルフボール用樹脂組成物をカバー材として使用する場合は、通常のゴルフボール成形で用いられる金型にコアを配備した後、例えばポリエーテルエステルブロック共重合体を中間層材として、通常のゴルフボール成形で用いられる金型にコアを配備して圧縮又は射出成形して中間層を形成し、その後、その上に本発明のゴルフボール用樹脂組成物をカバー材として圧縮又は射出成形により被覆してカバーを形成してスリーピースボールとすることができる。
【００４８】
なお、カバー被覆後、バリ取り研磨、前処理を施した後に塗装する工程については、通常のゴルフボール製造法に準じた方法を採用することができる。
【００４９】
［実施例］
以下、実施例及び比較例を示し、本発明を具体的に説明するが、本発明は下記実施例に制限されるものではない。なお、以下、部及び反発弾性率以外の％はすべて質量基準である。また、例中に示される樹脂物性及びゴルフボール物性は次のように測定した。
【００５０】
［融点］
差動走査熱量計（Ｄｕ  Ｐｏｎｔ社製ＤＳＣ−９１０型）を使用して、窒素ガス雰囲気下、１０℃／分の昇温速度で加熱した時の融解ピークの頂上温度を測定した。
［溶融粘度指数（ＭＦＲ値）］
ＡＳＴＭ  Ｄ−１２３８にしたがって荷重２１６０ｇで測定した。
［表面硬度］
ＡＳＴＭ  Ｄ−２２４０にしたがって測定した硬度（ショアＤ硬度）。
［反発弾性率］
ＢＳ規格９０３にしたがって測定した。
［比重］
ＡＳＴＭ  Ｄ−７９２にしたがって測定した。
［比摩耗量］
ＪＩＳ  Ｋ７２１８に記載されたＡ法に適用しうる直径４０ｍｍ、厚さ３ｍｍの円板を成形した。摩耗摩擦試験機（(株)オリエンテック社製ＥＦＭ−ＩＩＩ−ＥＮ／Ｆ型）を使用して、ＪＩＳ  Ｋ７２１８に記載されたＡ法に従い、その成形品上に中空円筒状の金属を荷重をかけて回転させて滑り摩耗試験を行った。試験速度ｖを０．５ｍ／ｓ、試験荷重Ｐを５０Ｎ、滑り距離Ｌを３ｋｍ、の条件とし、耐摩耗性として比摩耗量を求めた。この比摩耗量は、下記式
Ｖｘ＝｛（Ｗａ−Ｗｂ）／（ρ・１０００）｝／（Ｐ・Ｌ）
から算出した。ここで、Ｖｘはポリエステルエラストマ樹脂組成物の比摩耗量（ｍｍ3／（Ｎ・ｋｍ））、Ｗａ，Ｗｂはそれぞれポリエステルエラストマ樹脂組成物からなる成形品を使用した試験片の試験前，試験後の質量（ｍｇ）、ρはポリエステルエラストマ樹脂組成物の密度（ｋｇ／ｍ3）と定義される。このうち、密度ρ（ｋｇ／ｍ3）は比重／１０００で算出される値を使用した。
［外径］
コア、中間層被覆状態、製品の外径（ｍｍ）をそれぞれ測定した。
［質量］
コア、中間層被覆状態、製品の質量（ｇ）をそれぞれ測定した。
［硬度］
コア、中間層被覆状態、製品に対し、１００ｋｇ荷重時の変形量（ｍｍ）を測定した。数値が大きいほど軟らかいことを示す。
［飛距離］
打撃マシン（（株）ミヤマエ社製）を用い、ドライバー（Ｗ＃１）でヘッドスピード４５ｍ／ｓで打撃したときの、キャリー飛距離、トータル飛距離をそれぞれ測定した。
［繰返し打撃耐久性］
打撃マシン（（株）ミヤマエ社製）を用い、ドライバー（Ｗ＃１）でヘッドスピード４５ｍ／ｓで繰り返し打撃し、打撃傷を目視で判断した。比較球（比較例１）と同時に評価を行い、次の評価基準で評価した。
○：比較球よりも後に割れが生じたもの。
×：比較球よりも先に割れが生じたもの。
［耐擦過傷性］
ボールを２３℃に保温し、ピッチングウェッジをスイングロボットマシンに取り付け、ヘッドスピード３３ｍ／ｓにて打撃し、打撃傷を目視で判断した。次の評価基準で評価した。
○：傷がない、もしくは使用上、全く気にならない程度の傷。
×：表面が毛羽立つ、ディンプルが欠ける、などのひどい傷。
［打球感］
トップアマ各５人のゴルファーにより、ドライバー（Ｗ＃１）を用いた実打テストで下記基準で評価した。
◎：大変良い
○：良い
［ゴルフボールコアの製造］
表１組成のコア材１又は２を混練した後、１５５℃、２０分間加硫成形することにより、直径３８．５ｍｍのツーピースソリッドゴルフボール用ソリッドコアＮｏ．１，Ｎｏ．２を得た。
【００５１】
【表１】
2006000339.tif 000002
【００５２】
［ポリエーテルエステルブロック共重合体（Ａ）］
参考例１および参考例２に示したように重合し、ペレタイズしたポリエーテルエステルブロック重合体（Ａ−１）および（Ａ−２）を用いた。
【００５３】
［参考例１］
テレフタル酸４１９部、１，４−ブタンジオール４０９部および数平均分子量が約１４００のポリ（テトラメチレンオキシド）グリコール（デュポン社製“テラタン”１４００）４７６部を、チタンテトラブトキシド２部と共にヘリカルリボン型撹拌翼を備えた反応容器に仕込み、１９０〜２２５℃で３時間加熱して反応水を系外に留出しながらエステル化反応を行った。この反応混合物に“イルガノックス”１０１０（チバガイギー社製ヒンダードフェノ−ル系酸化防止剤）０．７５部を添加した後、２４５℃に昇温する。次いで４０分かけて系内の圧力を２７Ｐａの減圧とし、その条件下で２時間４０分重合を行わせてポリエーテルエステルブロック共重合体（Ａ−１）を得た。得られたポリマーを水中にストランド状で吐出し、カッティングしてペレット化した。このペレットの融点は１９５℃で、２２０℃で測定した溶融粘度指数（ＭＦＲ）は１８ｇ／１０分、硬度は４７ショアＤ、比重１．１５、であった。
【００５４】
［参考例２］
テレフタル酸４４４部、１，４−ブタンジオール３８６部および数平均分子量が約１４００のポリ（テトラメチレンオキシド）グリコール（保土谷化学(株)製ＰＴＧ１４００ＳＮ）４３９部を使用した以外は、参考例１と同様にして重合、カッティングして、ポリエーテルエステルブロック共重合体（Ａ−２）を得た。このペレットの融点は１９９℃、２２０℃で測定した溶融粘度指数（ＭＦＲ）は１６ｇ／１０分、硬度は５０ショアＤ、比重１．１７、であった。
【００５５】
［ポリイソシアネート化合物（Ｂ）］
実施例および比較例において使用したポリイソシアネート化合物は、以下のとおりである。
Ｂ−１：日本ポリウレタン工業(株)製“ミリオネート”ＭＴ
（ジフェニルメタン−４，４’−ジイソシアネート）
Ｂ−２：日本ポリウレタン工業(株)製“コロネート”ＨＸ
（ヘキサメチレンジイソシアネートを３量体化したイソシアヌレート構造を有するポリイソシアネート）
Ｂ−３：日本ポリウレタン工業(株)製“ミリオネート”ＭＲ−４００
（ポリメチレンポリフェニルポリイソシアネート、一分子中にイソシアネート基が３個以上のイソシアネートを７１％以上含有）
【００５６】
［アイオノマー樹脂（Ｃ）］
比較例で使用したアイオノマー樹脂は以下のとおりである。
Ｃ−１  ：サーリン８１２０、デュポン社製、エチレン−メタクリル酸−アクリル酸エステル三元共重合体アイオノマー、イオン種Ｎａ、表面硬度（ショアＤ）４５
Ｃ−２  ：ハイミラン１７０６、三井・デュポンポリケミカル社製、エチレン−メタクリル酸共重合体アイオノマー、イオン種Ｚｎ、表面硬度（ショアＤ）６２
Ｃ−３  ：ハイミランＡＭ７３１６、三井・デュポンポリケミカル社製、エチレン−メタクリル酸−アクリル酸エステル三共重合体アイオノマー、イオン種Ｚｎ、表面硬度（ショアＤ）４０
【００５７】
［熱可塑性ポリウレタン（Ｄ）］
比較例で使用した熱可塑性ポリウレタンは以下のとおりである。
Ｄ−１  ：ＭＤＩ−ＰＴＭＧタイプ熱可塑性ポリウレタンエラストマー
【００５８】
［実施例１〜３］
８０℃で３時間の熱風乾燥を施したポリエーテルエステルブロック共重合体（Ａ）のペレットに、ポリイソシアネート化合物（Ｂ）を、表２に示した配合比によりＶ−ブレンダーを用いてドライブレンドし、住友重機械工業(株)製ネオマット１５０／７５ＳＹＣＡＰ−Ｍ型住友−ネスタール射出成形機のホッパーに供給した。ドライブレンドされた混合物はホッパーから成形機内に供給され、２４０℃に設定されたシリンダー内で溶融混練され、それから５０℃に設定された金型キャビティー内に射出成形された。このような方法で、直径１００ｍｍ、厚さ３ｍｍの円盤状成形品を得た。２３℃、５０％ＲＨで２４時間放置した後、比摩耗量を測定した。また、別途、各々の試験片を用意して、表面硬度、反発弾性率を測定した。結果を表２に併記する。
【００５９】
同様に、８０℃で３時間の熱風乾燥を施したポリエーテルエステルブロック共重合体（Ａ）のペレットに、ポリイソシアネート化合物（Ｂ）を、表２に示したような配合比でＶ−ブレンダーを用いてドライブレンドし、表１に示すコアを、通常のゴルフボール成形で用いられる金型に配備した射出成形機を用いて表３に示すツーピースゴルフボールを、それぞれ製造した。得られたゴルフボールについて、上記評価方法に従って、それぞれ評価を行った結果を表３に併記する。
【００６０】
［実施例４〜８］
ポリイソシアネート化合物（Ｂ−１）〜（Ｂ−３）を、各々共重合ポリエステル樹脂に配合してポリイソシアネート化合物（Ｂ−１）〜（Ｂ−３）の含有量を、各々３０質量％とした３種類のマスターバッチペレットを用意した。８０℃で３時間の熱風乾燥を施したポリエーテルエステルブロック共重合体（Ａ）のペレットと、３種類のマスターバッチペレットを、ポリエーテルエステルブロック共重合体（Ａ）と、ポリイソシアネート化合物（Ｂ）の配合比が表２に示したような配合比となるようにＶ−ブレンダーを用いてドライブレンドし、住友重機械工業(株)製ネオマット１５０／７５ＳＹＣＡＰ−Ｍ型住友−ネスタール射出成形機のホッパーに供給した。ドライブレンドされた混合物はホッパーから成形機内に供給され、２４０℃に設定されたシリンダー内で溶融混練され、それから５０℃に設定された金型キャビティー内に射出成形された。このような方法で、直径１００ｍｍ、厚さ３ｍｍの円盤状成形品を得た。２３℃、５０％ＲＨで２４時間放置した後、比摩耗量を測定した。また、別途、各々の試験片を用意して、表面硬度、反発弾性率を測定した。結果を表２に併記する。
【００６１】
同様に、ポリイソシアネート化合物（Ｂ−１）〜（Ｂ−３）を、各々共重合ポリエステル樹脂に配合してポリイソシアネート化合物（Ｂ−１）〜（Ｂ−３）の含有量を、各々３０質量％とした３種類のマスターバッチペレットを用意した。８０℃で３時間の熱風乾燥を施したポリエーテルエステルブロック共重合体（Ａ）のペレットと、３種類のマスターバッチペレットを、ポリエーテルエステルブロック共重合体（Ａ）と、ポリイソシアネート化合物（Ｂ）の配合比が表２に示したような配合比となるようにＶ−ブレンダーを用いてドライブレンドし、表１に示すコアを、通常のゴルフボール成形で用いられる金型に配備した射出成形機を用いて表３に示すツーピースゴルフボールを、それぞれ製造した。得られたゴルフボールについて、上記評価方法に従って、それぞれ評価を行った結果を表３に示す。
【００６２】
【表２】
2006000339.tif 000003
※実施例４〜８については、マスターバッチペレットを用いて各成分を配合した。
【００６３】
【表３】
2006000339.tif 000004
【００６４】
［実施例９，１０］
８０℃で３時間の熱風乾燥を施したポリエーテルエステルブロック共重合体（Ａ）のペレットと、ポリイソシアネート化合物（Ｂ）を、表４に示したような配合比でＶ−ブレンダーを用いて混合し、直径４５ｍｍで三条ネジタイプのスクリューを有する二軸押出機を用いて２３０℃で溶融混練してペレット化し、ゴルフボール用樹脂組成物を得た。これらのペレットを８０℃で３時間の熱風乾燥を施した後、住友重機械工業(株)製ネオマット１５０／７５ＳＹＣＡＰ−Ｍ型住友−ネスタール射出成形機のホッパーに供給した。ドライブレンドされた混合物はホッパーから成形機内に供給され、２４０℃に設定されたシリンダー内で溶融混練され、それから５０℃に設定された金型キャビティー内に射出成形された。このような方法で、直径１００ｍｍ、厚さ３ｍｍの円盤状成形品を得た。２３℃、５０％ＲＨで２４時間放置した後、比摩耗量を測定した。また、別途、各々の試験片を用意して、表面硬度、反発弾性率を測定した。結果を表４に併記する。
【００６５】
同様に、８０℃で３時間の熱風乾燥を施したポリエーテルエステルブロック共重合体（Ａ）のペレットと、ポリイソシアネート化合物（Ｂ）を、表４に示したような配合比でＶ−ブレンダーを用いて混合し、直径４５ｍｍで三条ネジタイプのスクリューを有する二軸押出機を用いて２３０℃で溶融混練してペレット化し、ゴルフボール用樹脂組成物を得た。これらのペレットを、８０℃で３時間の熱風乾燥を施した後、表１に示すコアを、通常のゴルフボール成形で用いられる金型に配備した射出成形機を用いて表５に示すツーピースゴルフボールを、それぞれ製造した。得られたゴルフボールについて、上記評価方法に従って、それぞれ評価を行った結果を表５に示す。
【００６６】
［実施例１１，１２］
８０℃で３時間の熱風乾燥を施したポリエーテルエステルブロック共重合体（Ａ）のペレットを、平行に並んだ二本のブレードを有するニーダー中で２４０℃で２．５分間の溶融混練を行って溶融し、ここに、ポリイソシアネート化合物（Ｂ）を、表２に示したような配合比になるように供給して、さらに、２４０℃で２．５分間の溶融混練を行いゴルフボール用樹脂組成物を得た。溶融混練物を取り出し、粉砕機で粉砕した後、プレス成形してプレスシートを得た。このプレスシートを用いて表面硬度、反発弾性率、比摩耗量を測定した。結果を表４に併記する。
【００６７】
表１に示すコアを、通常のゴルフボール成形で用いられる圧縮成形機の金型に配備し、さらに上記のようにして得たプレスシートを、そのコアの表面に配備したのち、表５に示すツーピースゴルフボールを、それぞれ製造した。得られたゴルフボールについて、上記評価方法に従って、それぞれ評価を行った結果を表５に併記する。
【００６８】
［比較例１，２］
ポリエーテルエステルブロック共重合体（Ａ）のペレットを、８０℃×３時間熱風乾燥した後、ポリイソシアネート化合物（Ｂ）をドライブレンドすることなく住友重機械工業(株)製ネオマット１５０／７５ＳＹＣＡＰ−Ｍ型住友−ネスタール射出成形機のホッパーに供給し、円盤と角板を射出成形した。シリンダー温度は２４０℃、金型温度は５０℃に設定した。得られた成形品を２３℃、５０％ＲＨで２４時間放置した後、表面硬度、反発弾性率、比摩耗量を測定した。結果を表４に併記する。
【００６９】
同様に、８０℃で３時間の熱風乾燥を施したポリエーテルエステルブロック共重合体（Ａ）のペレットを、表１に示すコアを、通常のゴルフボール成形で用いられる金型に配備した射出成形機を用いて表３に示すツーピースゴルフボールを、それぞれ製造した。得られたゴルフボールについて、上記評価方法に従って、それぞれ評価を行った結果を表５に併記する。
【００７０】
［比較例３］
８０℃で３時間の熱風乾燥を施したポリエーテルエステルブロック共重合体（Ａ）のペレットを、平行に並んだ二本のブレードを有するニーダー中で２４０℃で２．５分間の溶融混練を行って溶融した。ここに、ポリイソシアネート化合物（Ｂ）を、表４に示したような配合比になるように供給して、さらに、２４０℃での溶融混練を行おうと試みたところ、急速なゲル化を生じて樹脂組成物がブレードに巻き付いた。ブレードに巻き付いた樹脂組成物をブレードから剥ぎ取って調べたところ、不溶かつ不融で、成形加工性を有しておらず、物性を測定することができなかった。
【００７１】
［比較例４］
本発明のゴルフボール用樹脂組成物の代わりに、アイオノマー樹脂を使用して、表１に示すコアを、通常のゴルフボール成形で用いられる金型に配備した射出成形機を用いて表５に示すツーピースゴルフボールを、それぞれ製造した。得られたゴルフボールについて、上記評価方法に従って、それぞれ評価を行った結果を表５に併記する。比磨耗量の試験においては、磨耗が激しく、テスト中にシートがくり貫かれたため、測定できなかった。
【００７２】
［比較例５］
本発明のゴルフボール用樹脂組成物の代わりに、熱可塑性ポリウレタン樹脂を使用して、表１に示すコアを、通常のゴルフボール成形で用いられる金型に配備した射出成形機を用いて表５に示すツーピースゴルフボールを、それぞれ製造した。得られたゴルフボールについて、上記評価方法に従って、それぞれ評価を行った結果を表５に併記する。
【００７３】
【表４】
2006000339.tif 000005
【００７４】
【表５】
2006000339.tif 000006
【００７５】
以上の結果より、実施例１〜１２に示した本発明のゴルフボール用樹脂組成物は、柔軟性と高い反発弾性率を有し、更に耐摩耗性に優れ、繰り返し打撃耐久性も高い。そして、実施例１〜１２に示した本発明のゴルフボール用樹脂組成物を用いて製造したゴルフボールは、飛距離、フィーリング、耐擦過傷性および打撃耐久性のバランスのとれたものであった。その反面、比較例１および２に示した樹脂は、柔軟で反発弾性は大きかったが、比摩耗量が多く耐摩耗性に劣り、繰り返し打撃耐久性も低く、強靱ではなかった。そして、比較例１および２に示した樹脂を用いて製造したゴルフボールは、耐擦過傷性と打撃耐久性に劣っていた。また、比較例４に示したアイオノマー樹脂を用いて製造したゴルフボールも、比較例５に示した熱可塑性ポリウレタン樹脂を用いて製造したゴルフボールも、飛距離に劣っていた。